(57)【要約】  撥水性及び豪雨耐久性を維持しつつ、撥油性に優れた物品が得られる撥水撥油剤組成物を製造できる撥水撥油剤組成物の製造方法を提供することを目的とする。  ペルフルオロアルキル基を有するモノマーに基づく単位を全単位に対して１０〜５０質量％有するポリマーの乳化液と、ペルフルオロアルキル基を有するモノマーを８０質量％以上含むモノマー成分の乳化液とを、前記ポリマーの質量と前記モノマー成分の総質量との合計に対する前記ポリマーの質量の割合が５０〜９９質量％となるように混合し、次いで前記モノマー成分を重合することを特徴とする、撥水撥油剤組成物の製造方法。【特許請求の範囲】
【請求項１】
ペルフルオロアルキル基を有するモノマーに基づく単位を有するポリマーの乳化液とペルフルオロアルキル基を有するモノマーを含むモノマー成分の乳化液とを混合し、次いで前記モノマー成分を重合する、撥水撥油剤組成物の製造方法であって、
前記ポリマー中の全単位に対するペルフルオロアルキル基を有するモノマーに基づく単位の割合が１０〜５０質量％であり、
前記モノマー成分の総量に対するペルフルオロアルキル基を有するモノマーの割合が８０質量％以上であり、
前記ポリマーの質量と前記モノマー成分の総質量との合計に対する前記ポリマーの質量の割合が５０〜９９質量％となるように前記２つの乳化液を混合することを特徴とする撥水撥油剤組成物の製造方法。
【請求項２】
前記ポリマーが、さらに、ポリフルオロアルキル基を有さず、かつ炭素数１２〜３０のアルキル基を有する（メタ）アクリレートに基づく単位を有し、前記ポリマー中の全単位に対する該単位の割合が１０〜８０質量％である、請求項１に記載の撥水撥油剤組成物の製造方法。
【請求項３】
前記ポリマーが、ポリフルオロアルキル基を有さず、かつ炭素数２０〜３０のアルキル基を有する（メタ）アクリレートに基づく単位を有し、ポリフルオロアルキル基を有さず、かつ炭素数１２〜３０のアルキル基を有する（メタ）アクリレートに基づく単位の全単位に対する該単位の割合が２０〜１００質量％である、請求項２に記載の撥水撥油剤組成物の製造方法。
【請求項４】
前記ポリマーが、さらに、ハロゲン化オレフィンに基づく単位を有し、前記ポリマー中の全単位に対する該単位の割合が５０質量％以下である、請求項１〜３のいずれか一項に記載の撥水撥油剤組成物の製造方法。
【請求項５】
前記ポリマーが、さらに、架橋性官能基を有するモノマーに基づく単位を有し、前記ポリマー中の全単位に対する該単位の割合が２０質量％以下である、請求項１〜４のいずれか一項に記載の撥水撥油剤組成物の製造方法。
【請求項６】
前記モノマー成分が、さらに、ポリフルオロアルキル基を有さず、かつ炭素数１２〜３０のアルキル基を有する（メタ）アクリレートを、モノマー成分の総質量に対して１〜２０質量％含む、請求項１〜５のいずれか一項に記載の撥水撥油剤組成物の製造方法。
【請求項７】
前記モノマー成分が、さらに、架橋性官能基を有するモノマーを、モノマー成分の総質量に対して０．１〜１５質量％含む、請求項１〜６のいずれか一項に記載の撥水撥油剤組成物の製造方法。
【請求項８】
前記モノマー成分の乳化液が、モノマー成分、界面活性剤及び媒体を含む混合液を高圧乳化機により乳化して得られた乳化液である、請求項１〜７のいずれか一項に記載の撥水撥油剤組成物の製造方法。
【請求項９】
前記モノマー成分の乳化液中の乳化粒子の平均粒子径が、５０〜６００ｎｍである、請求項１〜８のいずれか一項に記載の撥水撥油剤組成物の製造方法。
【請求項１０】
前記モノマー成分の重合後に、イソシアネート系架橋剤、メチロール系架橋剤、カルボジイミド系架橋剤及びオキサゾリン系架橋剤からなる群から選ばれる少なくとも１種の架橋剤を添加する、請求項１〜９のいずれか一項に記載の撥水撥油剤組成物の製造方法。
【請求項１１】
請求項１〜１０のいずれか一項に記載の撥水撥油剤組成物の製造方法で製造した撥水撥油剤組成物により被処理物品を処理する、撥水撥油性物品の製造方法。
【発明の詳細な説明】
【技術分野】
【０００１】
本発明は、撥水撥油剤組成物の製造方法及び撥水撥油性物品の製造方法に関する。
【背景技術】
【０００２】
衣類等の繊維製品には、雨水等を弾くことが求められることが多く、撥水性、豪雨耐久性、撥油性が付与される。繊維製品等の物品の表面に撥水撥油性を付与する方法として、ペルフルオロアルキル基を有するモノマーに基づく単位を有するポリマーを媒体に分散させた撥水撥油剤組成物で物品を処理する方法が知られている。ポリマー中のペルフルオロアルキル基を有するモノマーに基づく単位の割合が多いと撥油性に優れた物品が得られる。しかし、ペルフルオロアルキル基を有するモノマーは高価である。【０００３】
特許文献１には、炭素数が１〜６であるペルフルオロアルキル基を有するモノマーと炭素数が２０〜３０であるアルキル基を有するアクリレートモノマーを共重合したコポリマーを含む撥水撥油剤組成物が開示されている。前記コポリマーはペルフルオロアルキル基を有するモノマーの割合が低いため安価であるが、ペルフルオロアルキル基を有するモノマーの割合が低いため撥油性が不充分であった。撥油性を向上させるには前記ペルフルオロアルキル基を有するモノマーの割合を高くすればよいが、該割合を高くするとコポリマーが高価となり、また豪雨耐久性や撥水性が低下してしまう。すなわち、従来技術では、撥水性及び豪雨耐久性が維持されるか、または大幅な低下がなく、撥油性に優れた物品を得ることが難しかった。
【先行技術文献】
【特許文献】
【０００４】
【特許文献１】国際公開第２００８／１３６４３６号
【発明の概要】
【発明が解決しようとする課題】
【０００５】
本発明は、撥水性及び豪雨耐久性が維持されるか大幅な低下がなく、撥油性に優れた撥水撥油性物品が得られる撥水撥油剤組成物を製造できる撥水撥油剤組成物の製造方法、及び撥水撥油性物品の製造方法を提供することを目的とする。
【課題を解決するための手段】
【０００６】
本発明は、以下の構成を有する。
［１］ペルフルオロアルキル基を有するモノマーに基づく単位を有するポリマーの乳化液とペルフルオロアルキル基を有するモノマーを含むモノマー成分の乳化液とを混合し、次いで前記モノマー成分を重合する、撥水撥油剤組成物の製造方法であって、
前記ポリマー中の全単位に対するペルフルオロアルキル基を有するモノマーに基づく単位の割合が１０〜５０質量％であり、
前記モノマー成分の総量に対するペルフルオロアルキル基を有するモノマーの割合が８０質量％以上であり、
前記ポリマーの質量と前記モノマー成分の総質量との合計に対する前記ポリマーの質量の割合が５０〜９９質量％となるように前記２つの乳化液を混合することを特徴とする撥水撥油剤組成物の製造方法。【０００７】
［２］前記ポリマーが、さらに、ポリフルオロアルキル基を有さず、かつ炭素数１２〜３０のアルキル基を有する（メタ）アクリレートに基づく単位を有し、前記ポリマー中の全単位に対する該単位の割合が１０〜８０質量％である、［１］の撥水撥油剤組成物の製造方法。
［３］前記ポリマーが、ポリフルオロアルキル基を有さず、かつ炭素数２０〜３０のアルキル基を有する（メタ）アクリレートに基づく単位を有し、ポリフルオロアルキル基を有さず、かつ炭素数１２〜３０のアルキル基を有する（メタ）アクリレートに基づく単位の全単位に対する該単位の割合が２０〜１００質量％である、［２］の撥水撥油剤組成物の製造方法。
［４］前記ポリマーが、さらに、ハロゲン化オレフィンに基づく単位を有し、前記ポリマー中の全単位に対する該単位の割合が５０質量％以下である、［１］〜［３］のいずれかの撥水撥油剤組成物の製造方法。
［５］前記ポリマーが、さらに、架橋性官能基を有するモノマーに基づく単位を有し、前記ポリマー中の全単位に対する該単位の割合が２０質量％以下である、［１］〜［４］のいずれかの撥水撥油剤組成物の製造方法。
［６］前記モノマー成分が、さらに、ポリフルオロアルキル基を有さず、かつ炭素数１２〜３０のアルキル基を有する（メタ）アクリレートを、モノマー成分の総質量に対して１〜２０質量％含む、［１］〜［５］のいずれかの撥水撥油剤組成物の製造方法。
［７］前記モノマー成分が、さらに、架橋性官能基を有するモノマーを、モノマー成分の総質量に対して０．１〜１５質量％含む、［１］〜［６］のいずれかの撥水撥油剤組成物の製造方法。【０００８】
［８］前記モノマー成分の乳化液が、モノマー成分、界面活性剤及び媒体を含む混合液を高圧乳化機により乳化して得られた乳化液である、［１］〜［７］のいずれかの撥水撥油剤組成物の製造方法。
［９］前記モノマー成分の乳化液中の乳化粒子の平均粒子径が、５０〜６００ｎｍである、［１］〜［８］のいずれかの撥水撥油剤組成物の製造方法。
［１０］前記モノマー成分の重合後に、イソシアネート系架橋剤、メチロール系架橋剤、カルボジイミド系架橋剤及びオキサゾリン系架橋剤からなる群から選ばれる少なくとも１種の架橋剤を添加する、［１］〜［９］のいずれかの撥水撥油剤組成物の製造方法。
［１１］前記［１］〜［１０］のいずれかの撥水撥油剤組成物の製造方法で製造した撥水撥油剤組成物により被処理物品を処理する、撥水撥油性物品の製造方法。
【発明の効果】
【０００９】
本発明によれば、撥水性及び豪雨耐久性が維持されるか大幅な低下がなく、撥油性に優れた撥水撥油性物品が得られる。
【発明を実施するための形態】
【００１０】
本明細書においては、式１で表される化合物を化合物（１）と記す。他の式で表される化合物も同様に記す。
本明細書においては、式２で表される基を基（２）と記す。他の式で表される基も同様に記す。
以下の用語の意味及び定義は以下である。
「モノマーに基づく単位」は、モノマー１分子が重合して直接形成される原子団と、前記原子団の一部を化学変換して得られる原子団との総称である。本明細書において、モノマーに基づく単位を、単に、モノマー単位とも記す。
「Ｒｆ基」は、アルキル基の水素原子の一部又はすべてがフッ素原子に置換された基を意味する。ポリフルオロアルキル基はＲｆ基である。
「ＲＦ基」は、Ｒｆ基の中でも、特にアルキル基の水素原子のすべてがフッ素原子に置換された基を意味する。ペルフルオロアルキル基はＲＦ基である。
「（メタ）アクリレート」は、アクリレート及びメタクリレートの総称である。
化学式における「φ」はフェニレン基を表す。フェニレン基は、１，２−フェニレン基、１，３−フェニレン基、１，４−フェニレン基のいずれであってもよい。
「数平均分子量」(以下、「Ｍｎ」とも記す。)及び「質量平均分子量」(以下、「Ｍｗ」とも記す。)は、ゲルパーミエーションクロマトグラフィー（ＧＰＣ）法によってポリメチルメタクリレート換算で測定される値である。
「固形分濃度」は、加熱前の試料の質量を試料質量、１２０℃の対流式乾燥機で試料を４時間乾燥した後の質量を固形分質量として、（固形分質量／試料質量）×１００により計算される。
【００１１】
［撥水撥油剤組成物の製造方法］
本発明の撥水撥油剤組成物の製造方法は、後述のポリマー（以下、「原料ポリマー」とも記す。）の乳化液と、後述のモノマー成分（以下、「モノマー成分（ｂ）」とも記す。）の乳化液とを混合して、次いでモノマー成分（ｂ）を重合する方法である（以下、このような重合方法を「二段重合」とも記す。）。
【００１２】
（ポリマーの乳化液）
原料ポリマーは、Ｒｆ基を有するモノマー（以下、「Ｒｆモノマー」とも記す。）に基づく単位と、Ｒｆモノマー以外のモノマー（以下、「他のモノマー」とも記す。）に基づく単位とを有するコポリマーである。原料ポリマーは、Ｒｆモノマー単位を全単位に対して１０〜５０質量％の割合で有する。
【００１３】
Ｒｆモノマーとしては、撥水撥油性に優れる点から、下記式で表される化合物（１）が好ましい。
（Ｚ−Ｙ）ｎＸ  ・・・（１）
【００１４】
Ｚは、炭素数が１〜６のＲＦ基、又は下記式で表される基（２）である。
ＣｉＦ２ｉ＋１（ＣＨ２ＣＦ２）ｐ（ＣＦ２ＣＦ２）ｑ−  ・・・（２）
ただし、ｉは、１〜６の整数であり、ｐは１〜４の整数であり、ｑは１〜３の整数である。
ＲＦ基の炭素数は、４〜６が好ましい。ＲＦ基は、直鎖状であってもよく、分岐状であってもよく、直鎖状が好ましい。
Ｚとしては、Ｆ（ＣＦ２）４−、Ｆ（ＣＦ２）５−、Ｆ（ＣＦ２）６−、（ＣＦ３）２ＣＦ（ＣＦ２）２−を例示できる。
【００１５】
Ｙは、フッ素原子を有しない２価有機基又は単結合である。
２価有機基としては、アルキレン基が好ましい。アルキレン基は、直鎖状であってもよく、分岐状であってもよい。２価有機基は、−Ｏ−、−ＮＨ−、−ＣＯ−、−ＳＯ２−、−Ｓ−、−ＣＤ１＝ＣＤ２−（ただし、Ｄ１、Ｄ２は、それぞれ水素原子又はメチル基である。）、−φ−Ｃ（Ｏ）Ｏ−等が含まれていてもよい。
Ｙとしては、−ＣＨ２−、−ＣＨ２ＣＨ２−、−（ＣＨ２）３−、−ＣＨ２ＣＨ２ＣＨ（ＣＨ３）−、−ＣＨ＝ＣＨ−ＣＨ２−、−Ｓ−ＣＨ２ＣＨ２−、−ＳＯ２−ＣＨ２ＣＨ２−、−ＣＨ２ＣＨ２ＣＨ２−Ｓ−ＣＨ２ＣＨ２−、−ＣＨ２ＣＨ２ＣＨ２−ＳＯ２−ＣＨ２ＣＨ２−、−ＣＨ２ＣＨ２−ＯＣ（Ｏ）−φ−を例示できる。
【００１６】
ｎは、１又は２である。
Ｘは、ｎが１の場合は、下記式で表される基（３−１）〜基（３−５）のいずれかであり、ｎが２の場合は、下記式で表される基（４−１）〜基（４−４）のいずれかである。
【００１７】
−ＣＲ＝ＣＨ２  ・・・（３−１）
−Ｃ（Ｏ）ＯＣＲ＝ＣＨ２  ・・・（３−２）
−ＯＣ（Ｏ）ＣＲ＝ＣＨ２  ・・・（３−３）
−ＯＣＨ２−φ−ＣＲ＝ＣＨ２  ・・・（３−４）
−ＯＣＨ＝ＣＨ２  ・・・（３−５）
ただし、Ｒは、水素原子、メチル基又はハロゲン原子である。
【００１８】
−ＣＨ［−（ＣＨ２）ｍＣＲ＝ＣＨ２］−  ・・・（４−１）
−ＣＨ［−（ＣＨ２）ｍＣ（Ｏ）ＯＣＲ＝ＣＨ２］−  ・・・（４−２）
−ＣＨ［−（ＣＨ２）ｍＯＣ（Ｏ）ＣＲ＝ＣＨ２］−  ・・・（４−３）
−ＯＣ（Ｏ）ＣＨ＝ＣＨＣ（Ｏ）Ｏ−  ・・・（４−４）
ただし、Ｒは、上記と同様であり、ｍは０〜４の整数である。Ｒとしては、水素原子、メチル基又は塩素原子が好ましい。
【００１９】
化合物（１）としては、他のモノマーとの重合性、得られたポリマーの柔軟性、被処理物品に対するポリマーの密着性、媒体に対する分散性又は溶解性、重合の容易性等の点から、炭素数が１〜６のＲＦ基を有する（メタ）アクリレート、及び炭素数が１〜６のＲＦ基を有しかつα位がハロゲン原子で置換されたアクリレートが好ましく、炭素数が４〜６のＲＦ基を有する（メタ）アクリレート、及び炭素数が４〜６のＲＦ基を有しかつα位がハロゲン原子で置換されたアクリレートがより好ましい。
【００２０】
化合物（１）としては、Ｚが炭素数４〜６のＲＦ基であり、Ｙが炭素数１〜４のアルキレン基又はＣＨ２ＣＨ２ＯＣ（Ｏ）−φ−であり、ｎが１であり、Ｘが基（３−３）であり、Ｒが水素原子、メチル基又は塩素原子である化合物が特に好ましい。
【００２１】
好ましい化合物（１）としては、Ｃ６Ｆ１３Ｃ２Ｈ４ＯＣ（Ｏ）Ｃ（ＣＨ３）＝ＣＨ２、Ｃ６Ｆ１３Ｃ２Ｈ４ＯＣ（Ｏ）ＣＨ＝ＣＨ２、Ｃ６Ｆ１３Ｃ２Ｈ４ＯＣ（Ｏ）ＣＣｌ＝ＣＨ２、Ｃ４Ｆ９Ｃ２Ｈ４ＯＣ（Ｏ）Ｃ（ＣＨ３）＝ＣＨ２、Ｃ４Ｆ９Ｃ２Ｈ４ＯＣ（Ｏ）ＣＨ＝ＣＨ２、Ｃ４Ｆ９Ｃ２Ｈ４ＯＣ（Ｏ）ＣＣｌ＝ＣＨ２、Ｆ（ＣＦ２）６ＣＨ２ＣＨ２ＯＣ（Ｏ）−φ−ＯＣ（Ｏ）ＣＨ＝ＣＨ２、Ｆ（ＣＦ２）６ＣＨ２ＣＨ２ＯＣ（Ｏ）−φ−ＯＣ（Ｏ）Ｃ（ＣＨ３）＝ＣＨ２、Ｆ（ＣＦ２）４ＣＨ２ＣＨ２ＯＣ（Ｏ）−φ−ＯＣ（Ｏ）ＣＨ＝ＣＨ２、Ｆ（ＣＦ２）４ＣＨ２ＣＨ２ＯＣ（Ｏ）−φ−ＯＣ（Ｏ）Ｃ（ＣＨ３）＝ＣＨ２を例示できる。
Ｒｆモノマーは、２種以上を組み合わせて用いてもよい。
【００２２】
他のモノマーとしては、Ｒｆ基を有さず、炭素数１２〜３０のアルキル基を有する（メタ）アクリレート（以下、「長鎖アルキルモノマー」とも記す。）、ハロゲン化オレフィン、架橋性官能基を有するモノマー（以下、「架橋性モノマー」とも記す。）を例示できる。他のモノマーは、２種以上を組み合わせて用いてもよい。
【００２３】
原料ポリマーは、洗濯耐久性及び豪雨耐久性がさらに優れる点から、長鎖アルキルモノマー単位を有することが好ましい。
長鎖アルキルモノマーのアルキル基の炭素数は、１２〜３０であり、１８〜３０が好ましく、２０〜３０がより好ましく、２０〜２４がさらに好ましい。アルキル基の炭素数が前記範囲の下限値以上であれば、洗濯耐久性及び豪雨耐久性に優れる。アルキル基の炭素数が前記範囲の上限値以下であれば、重合操作における取り扱いが容易であり、収率良く原料ポリマーが得られる。
【００２４】
長鎖アルキルモノマーとしては、ステアリル（メタ）アクリレート、ベヘニル（メタ）アクリレート及びイコシル（メタ）アクリレートを例示できる。
原料ポリマーは、長鎖アルキルモノマー単位として、炭素数２０〜２４のアルキル基を有する長鎖アルキルモノマーに基づく単位を含むことが好ましい。
【００２５】
原料ポリマーは、被処理物品との密着性に優れ、洗濯耐久性及び豪雨耐久性がさらに優れる点から、ハロゲン化オレフィン単位を有することが好ましい。
ハロゲン化オレフィンとしては、塩素化オレフィン、フッ素化オレフィンが好ましい。
【００２６】
ハロゲン化オレフィンとしては、被処理物品との密着性が優れる点から、塩化ビニル、塩化ビニリデン、テトラフルオロエチレン及びフッ化ビニリデンが好ましく、塩化ビニル及び塩化ビニリデンがより好ましい。
【００２７】
原料ポリマーは、洗濯耐久性及び豪雨耐久性がさらに優れる点から、架橋性モノマー単位を有することが好ましい。
架橋性モノマーが有する架橋性官能基としては、共有結合、イオン結合又は水素結合のうち少なくとも１つの結合を有する官能基、及び、前記結合の相互作用により架橋構造を形成できる官能基が好ましい。
【００２８】
架橋性官能基としては、洗濯耐久性及び豪雨耐久性が優れる点から、イソシアネート基、ブロックドイソシアネート基、アルコキシシリル基、アミノ基、アルコキシメチルアミド基、シラノール基、アンモニウム基、アミド基、エポキシ基、水酸基、オキサゾリン基、カルボキシ基、アルケニル基及びスルホン酸基が好ましい。特に、エポキシ基、水酸基、ブロックドイソシアネート基、アルコキシシリル基、アミノ基、及びカルボキシ基が好ましい。
【００２９】
架橋性モノマーとしては、（メタ）アクリレート類、アクリルアミド類、ビニルエーテル類、及びビニルエステル類が好ましい。
架橋性モノマーとしては、洗濯耐久性及び豪雨耐久性がさらに優れる点から、Ｎ−メチロール（メタ）アクリルアミド、Ｎ−ブトキシメチル（メタ）アクリルアミド、２−ヒドロキシエチル（メタ）アクリレート、４−ヒドロキシブチル（メタ）アクリレート、２−イソシアナトエチル（メタ）アクリレートの３，５−ジメチルピラゾール付加体、３−イソシアナトプロピル（メタ）アクリレートの３，５−ジメチルピラゾール付加体、３−クロロ−２−ヒドロキシプロピル（メタ）アクリレート、ダイアセトンアクリルアミド、グリシジルメタクリレート、グリセロール（メタ）アクリレート、ヒドロキシエチル（メタ）アクリレートのポリカプロラクトンエステル、フェニルグリシジルルアクリレートとトリレンジイソシアネートのウレタンプレポリマー（ＡＴ−６００、共栄社化学社製）及びメタクリル酸−２−［１，３，３−トリメチル−５−（１−メチルプロビリデンアミノオキシカルボニルアミノ）−１−シクロヘキシルメチルアミノカルボニルオキシ］エチル（テックコートＨＥ−６Ｐ、京絹化成社製）がより好ましく、Ｎ−メチロール（メタ）アクリルアミド、２−ヒドロキシエチル（メタ）アクリレート、２−イソシアナトエチル（メタ）アクリレートの３，５−ジメチルピラゾール付加体、及び３−クロロ−２−ヒドロキシプロピル（メタ）アクリレートが特に好ましい。
【００３０】
他のモノマーとしては、長鎖アルキルモノマー、ハロゲン化オレフィン及び架橋性モノマー以外のモノマー（以下、「モノマー（ｍ）」ともいう。）を用いてもよい。
【００３１】
モノマー（ｍ）としては、下記の化合物を例示できる。
メチル（メタ）アクリレート、エチル（メタ）アクリレート、プロピル（メタ）アクリレート、ブチル（メタ）アクリレート、シクロヘキシル（メタ）アクリレート、イソボルニル（メタ）アクリレート、２−エチルヘキシル（メタ）アクリレート、ｎ−ヘキシル（メタ）アクリレート、酢酸ビニル、プロピオン酸ビニル、ブテン、イソプレン、ブタジエン、エチレン、プロピレン、ペンテン、エチル−２−プロピレン、ブチルエチレン、シクロヘキシルプロピルエチレン、デシルエチレン、ドデシルエチレン、ヘキセン、イソヘキシルエチレン、ネオペンチルエチレン、（１，２−ジエトキシカルボニル）エチレン、（１，２−ジプロポキシカルボニル）エチレン、ビニルアルキルエーテル（メトキシエチレン、エトキシエチレン、ブトキシエチレン、ペンチルオキシエチレン等）、２−メトキシプロピレン、シクロペンタノイルオキシエチレン、シクロペンチルアセトキシエチレン、スチレン、α−メチルスチレン、ｐ−メチルスチレン、ヘキシルスチレン、オクチルスチレン、ノニルスチレン、クロロプレン。
【００３２】
Ｎ，Ｎ−ジメチル（メタ）アクリルアミド、ビニルアルキルケトン、ベンジル（メタ）アクリレート、オクチル（メタ）アクリレート、デシルメタクリレート、シクロドデシルアクリレート、３−エトキシプロピルアクリレート、メトキシ−ブチルアクリレート、２−エチルブチルアクリレート、１，３−ジメチルブチルアクリレート、２−メチルペンチルアクリレート、アジリジニルエチル（メタ）アクリレート、２−エチルヘキシルポリオキシアルキレン（メタ）アクリレート、ポリオキシアルキレンジ（メタ）アクリレート。
【００３３】
クロトン酸アルキルエステル、マレイン酸ジオクチル等のマレイン酸アルキルエステル、フマル酸アルキルエステル、シトラコン酸アルキルエステル、メサコン酸アルキルエステル、トリアリルシアヌレート、酢酸アリル、Ｎ−ビニルカルバゾール、マレイミド、Ｎ−メチルマレイミド、側鎖にシリコーンを有する（メタ）アクリレート、ウレタン結合を有する（メタ）アクリレート、末端が炭素数１〜４のアルキル基であるポリオキシアルキレン鎖を有する（メタ）アクリレート、アルキレンジ（メタ）アクリレート等。
【００３４】
原料ポリマーとしては、撥油性、撥水性及び豪雨耐久性に優れる点から、炭素数４〜６のＲＦ基を有する（メタ）アクリレートに基づく単位と、ベヘニル（メタ）アクリレート、ステアリル（メタ）アクリレート、塩化ビニル、塩化ビニリデン、２−ヒドロキシエチルメタクリレート、及びＮ−メチロールアクリルアミドからなる群から選ばれるモノマーに基づく単位の少なくとも１種とを有するポリマーが好ましい。
【００３５】
原料ポリマー中のＲｆモノマー単位の割合は、全単位に対して、１０〜５０質量％であり、１０〜４０質量％が好ましく、１０〜３０質量％がより好ましく、１０〜２０質量％がさらに好ましい。
【００３６】
原料ポリマー中の長鎖アルキルモノマー単位の割合は、全単位に対して、１０〜８０質量％が好ましく、２０〜７０質量％がより好ましく、３０〜７０質量％がさらに好ましく、４０〜６０質量％が特に好ましい。Ｒｆモノマー単位の割合が前記範囲の下限値以上、上限値以下であり、長鎖アルキルモノマー単位の割合が前記範囲の下限値以上であれば、撥水性及び豪雨耐久性に優れる。Ｒｆモノマー単位の割合が前記範囲の下限値以上であり、長鎖アルキルモノマー単位の割合が前記範囲の上限値以下であれば、撥油性が発現する。
原料ポリマー中の長鎖アルキルモノマー単位の全単位に対する、炭素数２０〜３０のアルキル基を有する長鎖アルキルモノマーに基づく単位の割合は、１０質量％以上が好ましく、１５質量％以上がより好ましく、２０質量％以上がさらに好ましい。原料ポリマー中の長鎖アルキルモノマー単位の全単位に対する、炭素数２０〜３０のアルキル基を有する長鎖アルキルモノマーに基づく単位の割合は、１００質量％であってもよく、１００質量％以下が好ましく、９８質量％以下が好ましく、９５質量％以下がより好ましい。上記炭素数２０〜３０のアルキル基を有する長鎖アルキルモノマーに基づく単位の割合が、上記下限値以上であると、豪雨耐久性により優れ、上記上限値以下であると、撥油性及び豪雨耐久性により優れる。
【００３７】
原料ポリマーがハロゲン化オレフィン単位を有する場合、原料ポリマー中のハロゲン化オレフィン単位の割合は、全単位に対して、５０質量％以下が好ましく、１〜４５質量％がより好ましく、５〜３５質量％がさらに好ましく、１０〜２５質量％が特に好ましい。ハロゲン化オレフィン単位の割合が前記範囲の下限値以上であれば、被処理物品との密着性に優れる。Ｒｆモノマー単位と長鎖アルキルモノマー単位が前記範囲内であり、ハロゲン化オレフィン単位の割合が前記範囲の上限値以下であれば、撥水性及び豪雨耐久性がさらに優れる。
【００３８】
原料ポリマーが架橋性モノマー単位を有する場合、原料ポリマー中の架橋性モノマー単位の割合は、全単位に対して、２０質量％以下が好ましく、０．１〜１５質量％がより好ましく、０．１〜１０質量％がさらに好ましく、０．１〜７質量％が特に好ましい。架橋性モノマー単位の割合が前記範囲の下限値以上であれば、洗濯後の撥水性、長時間に渡る豪雨耐久性に優れる。架橋性モノマー単位の割合が前記範囲の上限値以下であれば、撥水撥油性組成物の貯蔵安定性に優れる。
【００３９】
原料ポリマー中のモノマー（ｍ）に基づく単位の割合は、全単位に対して、０〜３５質量％が好ましく、０〜３０質量％がより好ましく、０〜２０質量％がさらに好ましく、０〜１５質量％が特に好ましい。モノマー（ｍ）に基づく単位の割合が前記範囲の下限値以上、前記範囲の上限値以下であれば、撥水性及び豪雨耐久性に優れる。
ポリマーにおけるモノマー単位の割合は、ポリマー製造時のモノマーの仕込み量に基づいて算出される。
【００４０】
原料ポリマーのＭｗは、８，０００〜１，０００，０００が好ましく、１０，０００〜８００，０００がより好ましい。原料ポリマーのＭｗが前記範囲内であれば、撥水性及び撥油性を発現しやすい。
原料ポリマーのＭｎは、３，０００〜８００，０００が好ましく、５，０００〜６００，０００がより好ましい。原料ポリマーのＭｎが前記範囲内であれば、撥水性及び撥油性を発現しやすい。
原料ポリマーの乳化液に含まれる原料ポリマーは、２種以上であってもよい。
【００４１】
原料ポリマーの乳化液は、例えば、界面活性剤及び重合開始剤の存在下、媒体中にてＲｆモノマーと他のモノマーとを含む、原料ポリマーを形成するためのモノマー成分（以下、「モノマー成分（ａ）」とも記す。）を重合して乳化液を得る方法で製造できる。原料ポリマーの収率が向上する点から、重合の前に、モノマー成分（ａ）、界面活性剤及び媒体からなる混合物を前乳化することが好ましい。乳化処理の方法は、特に限定されず、高圧乳化機、超音波ホモジナイザー、高速ホモジナイザーを用いる方法を例示できる。重合前後及び貯蔵時の分散安定性がより優れることから、高圧乳化機を用いる方法が好ましい。
モノマー成分（ａ）における各モノマーの好ましい割合は、前記した原料ポリマーにおける各モノマーに基づく単位の好ましい割合と同様である。
【００４２】
媒体としては、水、アルコール、グリコール、グリコールエーテル、グリコールエステル、ハロゲン化合物、炭化水素、ケトン、エステル、エーテル、窒素化合物を例示できる。媒体は、２種以上を組み合わせて用いてもよい。媒体としては、溶解性、取り扱いの容易さの点から、水、アルコール、グリコール、グリコールエーテル及びグリコールエステルからなる群から選ばれた少なくとも１種が好ましい。媒体を２種以上混合して用いる場合、水と他の媒体との組み合わせが好ましい。
【００４３】
界面活性剤としては、アニオン性界面活性剤、ノニオン性界面活性剤、カチオン性界面活性剤、両性界面活性剤を例示でき、ノニオン性界面活性剤、カチオン性界面活性剤及び両性界面活性剤が好ましい。界面活性剤は、２種以上を組み合わせて用いてもよい。
【００４４】
ノニオン性界面活性剤としては、国際公開第２０１０／０４７２５８号、国際公開第２０１０／１２３０４２号に記載の界面活性剤ｓ１〜ｓ６、特許第５５６９６１４号公報に記載のアミドアミン界面活性剤を例示できる。
カチオン性界面活性剤としては、国際公開第２０１０／０４７２５８号、国際公開第２０１０／１２３０４２号に記載の界面活性剤ｓ７を例示できる。
両性界面活性剤としては、国際公開第２０１０／０４７２５８号、国際公開第２０１０／１２３０４２号に記載の界面活性剤ｓ８を例示できる。
【００４５】
重合開始剤としては、熱重合開始剤、光重合開始剤、放射線重合開始剤、ラジカル重合開始剤、イオン性重合開始剤を例示できる。重合開始剤は、２種以上を組み合わせて用いてもよい。
重合開始剤としては、水溶性又は油溶性のラジカル重合開始剤が好ましい。ラジカル重合開始剤としては、アゾ系重合開始剤、過酸化物系重合開始剤、レドックス系開始剤等の汎用の開始剤が、重合温度に応じて用いられる。ラジカル重合開始剤としては、アゾ系化合物が好ましく、アゾ系化合物の塩がより好ましい。
重合温度は２０〜１５０℃が好ましい。
【００４６】
モノマー成分（ａ）の重合の際には、分子量調整剤を用いてもよい。
分子量調整剤としては、メルカプトエタノール、メルカプトグリセロール、ｎ−オクチルメルカプタン、ｎ−ドデシルメルカプタン、ｔ−ドデシルメルカプタン、ステアリルメルカプタンを例示できる。分子量調整剤は、２種以上を組み合わせて用いてもよい。
【００４７】
モノマー成分（ａ）の乳化液中のモノマー成分（ａ）濃度は、２０〜５０質量％が好ましく、２５〜４０質量％がより好ましい。乳化液中のモノマー成分（ａ）濃度が前記範囲の下限値以上であれば、重合の反応率が良好である。乳化液中のモノマー成分（ａ）濃度が前記範囲の上限以下であれば、ラテックスの凝集が起こりにくく、重合が安定して進行する。
【００４８】
原料ポリマーの乳化液中の界面活性剤の含有量は、モノマー成分（ａ）の合計１００質量部に対して、１〜１０質量部が好ましく、２〜８質量部がより好ましい。
【００４９】
原料ポリマーの乳化液の固形分濃度は、１０〜５０質量％が好ましく、１５〜４０質量％がより好ましい。原料ポリマーの乳化液の固形分濃度が前記範囲の下限値以上であれば、モノマー成分（ｂ）と混合した重合反応時に取り扱いやすい。原料ポリマーの乳化液の固形分濃度が前記範囲の上限値以下であれば、ラテックスの凝集が起こりにくく安定した原料ポリマーの乳化液が得られる。
【００５０】
（モノマー成分（ｂ）の乳化液）
モノマー成分（ｂ）は、Ｒｆモノマーを８０〜１００質量％含む。モノマー成分（ｂ）に含まれるＲｆモノマーとしては、原料ポリマーで挙げたＲｆモノマーと同じものを例示できる。モノマー成分（ｂ）に用いるＲｆモノマーは、２種以上でもよい。
【００５１】
モノマー成分（ｂ）は、Ｒｆモノマー以外のモノマーを含んでもよい。Ｒｆモノマー以外のモノマーとしては、長鎖アルキルモノマー、ハロゲン化オレフィン、架橋性モノマー、モノマー（ｍ）を例示でき、長鎖アルキルモノマー、ハロゲン化オレフィン及び架橋性モノマーが好ましく、長鎖アルキルモノマー及び架橋性モノマーがより好ましい。モノマー成分（ｂ）に用いる他のモノマーは、２種以上でもよい。
【００５２】
モノマー成分（ｂ）がＲｆモノマーとＲｆモノマー以外のモノマーとを含む場合、モノマー成分（ｂ）中のＲｆモノマーの割合は、モノマー成分（ｂ）の全量に対して、８０質量％以上であり、８０〜９９質量％であることが好ましく、９０〜９９質量％であることがより好ましい。モノマー成分（ｂ）中のＲｆモノマーの割合が前記範囲の下限値以上であれば、撥油性に優れる。モノマー成分（ｂ）中のＲｆモノマーの割合が前記範囲の上限値以下であれば、他のモノマーによる効果が得られる。
【００５３】
モノマー成分（ｂ）が長鎖アルキルモノマーを含む場合、モノマー成分（ｂ）中の長鎖アルキルモノマーの割合は、モノマー成分（ｂ）の全量に対して、１〜２０質量％であることが好ましく、１〜１０質量％であることがより好ましい。モノマー成分（ｂ）中の長鎖アルキルモノマーの割合が前記範囲の下限値以上であれば、原料ポリマーとの相溶性が高く、耐久性に優れる。モノマー成分（ｂ）中の長鎖アルキルモノマーの割合が前記範囲の上限値以下であれば、Ｒｆモノマーによる高い撥油性が維持される。
【００５４】
モノマー成分（ｂ）が架橋性モノマーを含む場合、モノマー成分（ｂ）中の架橋性モノマーの割合は、モノマー成分（ｂ）の全量に対して、０．１〜１５質量であること％が好ましく、０．１〜１０質量％であることがより好ましい。モノマー成分（ｂ）中の架橋性モノマーの割合が前記範囲の下限値以上であれば、耐久性に優れる。モノマー成分（ｂ）中の架橋性モノマーの割合が前記範囲の上限値以下であれば、Ｒｆモノマーによる高い撥油性が維持される。
【００５５】
モノマー成分（ｂ）の乳化液は、例えば、モノマー成分（ｂ）と、媒体と、界面活性剤とを混合し、乳化処理する方法で製造できる。モノマー成分（ｂ）の乳化液に用いる媒体及び界面活性剤は、原料ポリマーの乳化液の製造で挙げたものと同じものを例示でき、好ましい態様も同じである。乳化処理の方法は、特に限定されず、高圧乳化機、超音波ホモジナイザー、高速ホモジナイザーを用いる方法を例示できる。重合前後及び貯蔵時の分散安定性に優れることから、高圧乳化機を用いる方法が好ましい。
モノマー成分（ｂ）の乳化液において、モノマー成分（ｂ）は媒体中に乳化粒子として分散している。モノマー成分（ｂ）は、通常常温で液体であることより、乳化液中のモノマー成分（ｂ）の乳化粒子は、通常、液体の粒子である。モノマー成分（ｂ）の乳化液中の乳化粒子の平均粒子径は、５０〜６００ｎｍが好ましく、８０〜４００ｎｍがより好ましい。乳化粒子の平均粒子径が上記範囲内であると、重合前後及び貯蔵時の分散安定性が良好となりやすく、原料ポリマーの乳化液とよく混ざりやすい。
【００５６】
モノマー成分（ｂ）の乳化液中の界面活性剤の含有量は、モノマー成分（ｂ）の合計１００質量部に対して、１〜１０質量部が好ましく、２〜８質量部がより好ましい。
【００５７】
モノマー成分（ｂ）の乳化液のモノマー成分（ｂ）濃度は、２０〜５０質量％が好ましく、２５〜４０質量％がより好ましい。乳化液のモノマー成分（ｂ）濃度が前記範囲の下限値以上であれば、重合の反応率が良好である。乳化液のモノマー成分（ｂ）濃度が前記範囲の上限値以下であれば、ラテックスの凝集が起こりにくく、重合が安定して進行する。
【００５８】
原料ポリマーの乳化液とモノマー成分（ｂ）の乳化液とを混合した混合液中でのモノマー成分（ｂ）の重合は、重合開始剤の存在下で実施できる。混合液中でモノマー成分（ｂ）を重合することで、原料ポリマーの存在下でモノマー成分（ｂ）が重合したポリマーを含む乳化液からなる撥水撥油剤組成物が得られる。
モノマー成分（ｂ）の重合に用いる重合開始剤としては、原料ポリマーの乳化液の製造で挙げたものと同じものを例示でき、好ましい態様も同じである。
モノマー成分（ｂ）の重合の際には、分子量調整剤を用いてもよい。分子量調整剤としては、原料ポリマーの乳化液の製造で挙げたものと同じものを例示でき、好ましい態様も同じである。
【００５９】
本発明では、原料ポリマーの質量とモノマー成分（ｂ）の総質量との合計に対する原料ポリマーの質量の割合が５０〜９９質量％となるように、原料ポリマーの乳化液とモノマー成分（ｂ）の乳化液とを混合することが好ましい。原料ポリマーの質量の割合は、６０〜９９質量％であることが好ましく、７０〜９９質量％であることがより好ましい。原料ポリマーの質量の割合が前記範囲の下限値以上であれば、原料ポリマーの撥水性及び豪雨耐久性が維持されるか大幅に低下しにくく、前記範囲の上限値以下であれば、より撥油性に優れる。
【００６０】
本発明の撥水撥油剤組成物の製造方法では、モノマー成分（ｂ）の重合後に、得られた乳化液に架橋剤を添加することが好ましい。これにより、撥水撥油剤組成物の被処理物品への密着性が向上する。架橋剤としては、イソシアネート系架橋剤、メチロール系架橋剤、カルボジイミド系架橋剤及びオキサゾリン系架橋剤からなる群から選ばれる少なくとも１種が好ましい。
【００６１】
イソシアネート系架橋剤としては、芳香族ブロックタイプイソシアネート系架橋剤、脂肪族ブロックタイプイソシアネート系架橋剤、芳香族非ブロックタイプイソシアネート系架橋剤、脂肪族非ブロックタイプイソシアネート系架橋剤を例示できる。イソシアネート系架橋剤は、界面活性剤により乳化された水分散型、又は親水基を有した自己水分散型が好ましい。
【００６２】
メチロール系架橋剤は、メラミン、尿素、アミド、アミン等とホルムアルデヒドとが反応して生じる、窒素原子にメチロール基が結合した化合物、及びそのメチロール基がアルキルエーテル化された誘導体である。メチロール系架橋剤としては、メラミンとホルムアルデヒドとの反応生成物又は予備縮合物であるメチロールメラミン、アルキルエーテル化メチロールメラミン、尿素とホルムアルデヒドとの反応生成物又は予備縮合物であるメチロール尿素、メチロール−ジヒドロキシエチレン−尿素及びその誘導体、メチロール−エチレン−尿素、メチロール−プロピレン−尿素、メチロール−トリアゾン、ジシアンジアミド−ホルムアルデヒドの縮合物、メチロール−カルバメート、メチロール−（メタ）アクリルアミドを例示できる。
【００６３】
カルボジイミド系架橋剤は、分子中にカルボジイミド基を有するポリマーであり、被処理物品又は撥水撥油剤組成物中のカルボキシ基、アミノ基、活性水素含有基との反応性に優れる。活性水素とはカルホジイミド系架橋剤が反応し得る反応性基が有する水素原子をいい、酸素原子、窒素原子、イオウ原子等に結合した水素原子をいう。活性水素含有基は上記活性水素を有する基のことであり、例えば、水酸基、カルボキシ基、アミド基、ヒドラジド基、アミノ基及びメルカプト基が挙げられる。
オキサゾリン系架橋剤は、分子中にオキサゾリン基を有するポリマーであり、被処理物品又は撥水撥油剤組成物中のカルボキシ基との反応性に優れる。
【００６４】
撥水撥油剤組成物にメチロール系架橋剤を添加する場合は、メチロール系架橋剤とともに触媒を添加することが好ましい。
触媒としては、無機アミン塩類及び有機アミン塩類を例示できる。無機アミン塩類としては、塩化アンモニウムを例示できる。有機アミン塩類としては、アミノアルコール塩酸塩及びセミカルバジド塩酸塩を例示できる。アミノアルコール塩酸塩としては、モノエタノールアミン塩酸塩、ジエタノールアミン塩酸塩、トリエタノール塩酸塩及び２−アミノ−２−メチルプロパノール塩酸塩を例示できる。
【００６５】
本発明の撥水撥油剤組成物の製造方法では、撥水撥油剤組成物に架橋剤以外の添加剤を添加してもよい。
架橋剤以外の添加剤としては、原料ポリマーの存在下でモノマー成分（ｂ）を重合して得られるポリマー以外の含フッ素ポリマー、非フッ素系ポリマー、水溶性高分子樹脂（親水性ポリエステル及びその誘導体、又は親水性ポリエチレングリコール及びその誘導体等）、浸透剤（アセチレン基を中央に持ち左右対称の構造をしたノニオン性界面活性剤等）、消泡剤、造膜助剤、防カビ剤、抗菌剤、防虫剤、難燃剤、帯電防止剤、防しわ剤、柔軟剤、ｐＨ調整剤を例示できる。
【００６６】
撥水撥油剤組成物の固形分濃度は、１０〜５０質量％が好ましく、１５〜４０質量％がより好ましい。撥水撥油剤組成物の固形分濃度が前記範囲の下限値以上であれば、処理浴調整時の取り扱いに優れる。撥水撥油剤組成物の固形分濃度が前記範囲の下限値以上であれば、撥水撥油剤組成物の貯蔵安定性に優れる。
【００６７】
以上説明したように、本発明の撥水撥油剤組成物は、原料ポリマーの乳化液とモノマー成分（ｂ）の乳化液とを特定の割合で混合し、モノマー成分（ｂ）を重合することにより製造される。重合して得られた乳化液に必要に応じて添加剤を加えた撥水撥油剤組成物で処理することで、原料ポリマーの撥水性及び豪雨耐久性が維持されるか大幅な低下がなく、撥油性に優れた撥水撥油性物品を製造できる。
【００６８】
前記の効果が得られる要因は、必ずしも明らかではないが、以下のように考えられる。
原料ポリマーを含む乳化液は撥水性及び豪雨耐久性が比較的良好である。一方、モノマー成分（ｂ）はフッ素含有量の多いモノマーを多く含むため、重合して得られた乳化液を含む撥水撥油剤は撥油性が良好である。後述の実施例で示すとおり、原料ポリマーの乳化液とモノマー成分（ｂ）の乳化液を混合してモノマー成分（ｂ）を重合して（二段重合）得られた乳化液を含む撥水撥油剤は、原料ポリマーと、モノマー成分（ｂ）を重合して得られるポリマーとを単純にブレンドしたり、コアシェル重合したりして得られた撥水撥油剤と比較して、撥水性が大きく低下することなく撥油性が向上している。すなわち、具体的な性状は必ずしも明らかではないが、本発明の製造方法によって得られる乳化液は、単純な２種のポリマーのブレンドやコアシェル重合によって得られる乳化液とは異なった分散状態となっていることが示唆される。
【００６９】
［撥水撥油性物品の製造方法］
本発明の撥水撥油性物品の製造方法は、本発明の撥水撥油剤組成物の製造方法で製造した撥水撥油剤組成物により被処理物品を処理する。これにより、撥水性、豪雨耐久性及び撥油性が付与された撥水撥油性物品が得られる。
【００７０】
被処理物品としては、繊維、繊維織物、繊維編物、不織布、ガラス、紙、木、皮革、人工皮革、石、コンクリート、セラミックス、金属及び金属酸化物、窯業製品、プラスチックス、フィルム、フィルター、多孔質樹脂、多孔質繊維を例示できる。多孔質樹脂の素材としては、ポリプロピレン、ＰＴＦＥを例示できる。
【００７１】
処理方法は、撥水撥油剤組成物を被処理物品に付着できる方法であればよく、塗布、含浸、浸漬、スプレー、ブラッシング、パディング、サイズプレス、ローラー等の公知の被覆加工法を例示できる。
撥水撥油剤組成物を被処理物品の表面に付着させた後には乾燥することが好ましい。乾燥は常温で行っても加熱してもよく、加熱することが好ましい。加熱する場合、加熱温度は４０〜２００℃が好ましい。また、撥水撥油剤組成物が架橋剤を含有する場合、必要であれば、前記架橋剤の架橋温度以上に加熱してキュアリングすることが好ましい。
【実施例】
【００７２】
以下、実施例によって本発明を具体的に説明するが、本発明は以下の記載によっては限定されない。例１〜７、１４は実施例であり、例８〜１３は比較例である。【００７３】
［評価方法］
各例で得た撥水撥油剤組成物によって処理された試験布の評価方法を以下に示す。【００７４】
（撥油性）
試験布について、ＡＡＴＣＣ−ＴＭ１１８−１９６６の試験方法にしたがって撥油性を評価した。撥油性は、表１に示す等級で表した。それぞれの性能がわずかに良い（悪い）時には等級に＋０．５（−０．５）した値を記した。【００７５】
【表１】
2019172021.tif 000002
【００７６】
（撥水性）
試験布について、ＪＩＳ  Ｌ  １０９２（１９９８年）のスプレー試験にしたがって撥水性を評価した。撥水性は、１〜５の５段階の等級で表した。点数が大きいほど撥水性が良好であることを示す。【００７７】
（豪雨耐久性）
試験布について、ＪＩＳ  Ｌ  １０９２（１９９８年）（ｃ）法に記載の方法（ブンデスマン試験）にしたがって、降雨量が１００ｍＬ／分、降雨水温が２０℃、降雨時間が１０分の条件で降雨させた後、撥水性を１〜５の５段階の等級で表して豪雨耐久性の評価とした。
（モノマー成分（ｂ）の乳化液中の乳化粒子の平均粒子径測定）
モノマー成分（ｂ）の乳化液をアドバンテック社製セルロースアセテート０．２μｍのフィルターを通した蒸留水で５０倍に希釈した。得られた希釈液について、動的光散乱光度計（大塚電子社製、ＥＬＳ−Ｚ２）を用い、温度：２５℃、積算回数：７０回、溶媒の屈折率：１．３３１３、溶媒の粘度：０．８８５２ｃｐの条件で散乱強度を測定し、得られた自己相関関数からキュムラント法解析によって、モノマー成分（ｂ）の乳化液中の乳化粒子の平均粒子径を算出した。【００７８】
［略号］
本実施例における略号は、以下のとおりである。
（Ｒｆモノマー）
Ｃ６ＦＭＡ：Ｆ（ＣＦ２）６ＣＨ２ＣＨ２ＯＣ（Ｏ）Ｃ（ＣＨ３）＝ＣＨ２【００７９】
（長鎖アルキルモノマー）
ＢｅＡ：ベヘニルアクリレート
ＳｔＡ：ステアリルアクリレート【００８０】
（ハロゲン化オレフィン）
ＶＣＭ：塩化ビニル【００８１】
（架橋性モノマー）
ＨＥＭＡ：２−ヒドロキシエチルメタクリレート
ＮＭＡＭ水溶液：Ｎ−メチロールアクリルアミド（ＮＭＡＭ）の５２質量％水溶液【００８２】
（界面活性剤）
ＰＥＯ−３０水溶液：ポリオキシエチレンオレイルエーテル（エチレンオキシド付加モル数：約３０モル。エマルゲンＥ４３０、花王社製品名。）の１０質量％水溶液
ＡＧＥ−１０：アセチレングリコールエチレンオキシド付加物（エチレンオキシド付加モル数：１０モル。サーフィノール４６５、日信化学工業社製品名。）
ＥＰＯ−４０：エチレンオキシドプロピレンオキシド重合物（エチレンオキシドの割合：４０質量％。プロノン２０４、日油社製品名。）
ＳＴＭＡＣ：塩化アルキル（炭素数：１６〜１８）トリメチルアンモニウムクロリドの６３質量％水及びイソプロピルアルコール溶液（リポカード  １８−６３、ライオン社製品名。）
ＣＴＭＡＣ：塩化アルキル（炭素数：８〜１８）トリメチルアンモニウムクロリドの５０質量％水及びイソプロピルアルコール溶液（リポカード  Ｃ−５０、ライオン社製品名）【００８３】
（媒体）
ＤＰＧ：ジプロピレングリコール
ＤＰＧＭＭＥ：ジプロピレングリコールモノメチルエーテル
水：イオン交換水【００８４】
（分子量調整剤）
ＳｔＳＨ：ステアリルメルカプタン
ＤｏＳＨ：ｎ−ドデシルメルカプタン【００８５】
（重合開始剤）
ＶＡ−０６１Ａ：２，２’−アゾビス［２−（２−イミダゾリン−２−イル）プロパン］（ＶＡ−０６１、和光純薬社製品名。）酢酸塩の１０質量％水溶液
Ｖ−６５：２，２’−アゾビス（２，４−ジメチルバレロリニトリル）（Ｖ−６５、和光純薬社製品名）【００８６】
［製造例１］
ガラス製ビーカーに、Ｃ６ＦＭＡの４．６０ｇ、ＢｅＡの１８．６７ｇ、ＮＭＡＭ水溶液の２．２１ｇ、ＨＥＭＡの０．１６ｇ、ＰＥＯ−３０水溶液の７．７８ｇ、ＥＰＯ−４０の０．１６ｇ、ＳＴＭＡＣの０．４９ｇ、ＤＰＧＭＭＥの１８．６７ｇ、水の４４．８０ｇ、ＤｏＳＨの０．３１ｇを入れ、６０℃で３０分間加温した後、ホモミキサー（日本精機製作所社製、バイオミキサー）を用いて混合した。得られた液を、６０℃に保ちながら高圧乳化機（ＡＰＶラニエ社製、ミニラボ）を用いて４０ＭＰａで処理し、モノマー成分（ａ−１）の乳化液を得た。得られたモノマー成分（ａ−１）の乳化液をステンレス製反応容器に入れ、２０℃以下となるまで冷却した。ＶＡ−０６１Ａの１．５６ｇを加え、気相を窒素置換した後、ＶＣＭの６．５３ｇを添加した。撹拌しながら６０℃で１５時間重合反応を行った後、水を加えて固形分濃度が２０質量％の原料ポリマー（Ａ−１）の乳化液を得た。原料ポリマー（Ａ−１）の乳化液中の原料ポリマー（Ａ−１）の濃度は１９質量％であった。
原料ポリマー（Ａ−１）における各単位の割合は、Ｃ６ＦＭＡ単位／ＢｅＡ単位／ＮＭＡＭ単位／ＨＥＭＡ単位／ＶＣＭ単位＝１４．８／６０／３．７／０．５／２１（質量％）であった。【００８７】
［製造例２］
ガラス製ビーカーに、Ｃ６ＦＭＡの５．６０ｇ、ＢｅＡの３．１１ｇ、ＳｔＡの１５．７１ｇ、ＮＭＡＭ水溶液の０．３ｇ、ＰＥＯ−３０水溶液の６．２２ｇ、ＡＧＥ−１０の０．３１ｇ、ＥＰＯ−４０の０．３１ｇ、ＳＴＭＡＣの０．４９ｇ、ＣＴＭＡＣの０．３１ｇ、ＤＰＧの９．３３ｇ、水の４０．７４ｇ、ＳｔＳＨの０．３１ｇを入れ、６０℃で３０分間加温した後、ホモミキサー（日本精機製作所社製、バイオミキサー）を用いて混合した。得られた液を製造例１と同様にしてモノマー成分（ａ−２）の乳化液を得た。得られたモノマー成分（ａ−２）の乳化液を用いて、製造例１と同様にして固形分濃度が２０％の原料ポリマー（Ａ−２）の乳化液を得た。原料ポリマー（Ａ−２）の乳化液中の原料ポリマー（Ａ−２）の濃度は１９質量％であった。
原料ポリマー（Ａ−２）における各単位の割合は、Ｃ６ＦＭＡ単位／ＢｅＡ単位／ＳｔＡ単位／ＮＭＡＭ単位／ＶＣＭ単位＝１８／１０／５０．５／０．５／２１（質量％）であった。【００８８】
［製造例３］
ガラス製ビーカーに、ＢｅＡの２１．７４ｇ、ＮＭＡＭ水溶液の２．０７ｇ、ＨＥＭＡの０．１５ｇ、ＰＥＯ−３０水溶液の７．２７ｇ、ＥＰＯ−４０の０．１５ｇ、ＳＴＭＡＣの０．４６ｇ、ＤＰＧＭＭＥの１７．４４ｇ、水の４３．５３ｇ、ＤｏＳＨの０．２９ｇを入れ、６０℃で３０分間加温した後、ホモミキサー（日本精機製作所社製、バイオミキサー）を用いて混合した。得られた液を製造例１と同様にしてモノマー成分（ａ−３）の乳化液を得た。得られたモノマー成分（ａ−３）の乳化液を用い、ＶＡ−０６１Ａの添加量を０．８１ｇ、ＶＣＭの添加量を６．１０ｇとした以外は、製造例１と同様にして固形分濃度が２０％の原料ポリマー（Ａ−３）の乳化液を得た。原料ポリマー（Ａ−３）の乳化液中の原料ポリマー（Ａ−３）の濃度は１９質量％であった。
原料ポリマー（Ａ−３）における各単位の割合はＢｅＡ単位／ＮＭＡＭ単位／ＨＥＭＡ単位／ＶＣＭ単位＝７４．８／３．７／０．５／２１（質量％）であった。【００８９】
［例１］
ガラス製ビーカーに、Ｃ６ＦＭＡの４５．７１ｇ、ＨＥＭＡの２．４１ｇ、ＰＥＯ−３０水溶液の１２．０３ｇ、ＳＴＭＡＣの０．７６ｇ、ＰＥＯ−４０の０．２４ｇ、ＤＰＧＭＭＥの４．８１ｇ、水の９８．７４ｇ、ＤｏＳＨの０．４８ｇを入れ、６０℃で３０分間加温した後、ホモミキサー（日本精機製作所社製、バイオミキサー）を用いて混合した。得られた液を、６０℃に保ちながら高圧乳化機（ＡＰＶラニエ社製、ミニラボ）を用いて４０ＭＰａで処理し、モノマー成分（ｂ−１）の乳化液を得た。モノマー成分（ｂ−１）の乳化液中の乳化粒子の平均粒子径は１９５ｎｍであり、当該乳化液中のモノマー成分濃度は２９質量％であった。
原料ポリマー（Ａ−１）の乳化液の５８．９９ｇと、モノマー成分（ｂ−１）の乳化液の０．９８ｇをステンレス製反応容器に入れ、２０℃以下となるまで冷却した後、ＶＡ−０６１Ａの０．０３ｇを加えて、気相を窒素置換した。混合液を撹拌しながら６０℃で１２時間重合反応を行う二段重合により、原料ポリマー（Ａ−１）の存在下でモノマー成分（ｂ−１）を重合して得たポリマーを含む乳化液である撥水撥油剤組成物（Ｃ−１）を得た。モノマー成分（ｂ−１）の乳化液とＶＡ−０６１Ａの混合物の固形分濃度は３０質量％であった。原料ポリマー（Ａ−１）の質量とモノマー成分（ｂ−１）の合計質量の比率は、９８／２であった。モノマー成分（ｂ−１）中の各モノマーの割合は、Ｃ６ＦＭＡ／ＨＥＭＡ＝９５／５（質量％）であった。
撥水撥油剤組成物（Ｃ−１）を固形分濃度が１．０質量％となるまで水道水で希釈し、イソシアネート系架橋剤（明成化学工業社製、メイカネートＣＸ）を濃度が１．０質量％となるように添加し、処理液を得た。
パディング法によって、前記処理液に染色済みナイロンタスランを浸漬し、ウェットピックアップが６０質量％となるように絞った。これを１１０℃で９０秒間乾燥した後、さらに１８０℃で６０秒間乾燥したものを試験布とした。前記試験布について、撥油性、撥水性、豪雨耐久性を評価した。【００９０】
［例２〜５］
原料ポリマー（Ａ−１）、モノマー成分（ｂ−１）の乳化液、ＶＡ−０６１Ａの仕込み量を表３に示すとおりに変更した以外は、例１と同様にして撥水撥油剤組成物（Ｃ−２）〜（Ｃ−５）を得た。
撥水撥油剤組成物（Ｃ−１）の代わりに撥水撥油剤組成物（Ｃ−２）〜（Ｃ−５）を用いる以外は、例１と同様にして試験布を得た。【００９１】
［例６］
ガラス製ビーカーに、Ｃ６ＦＭＡの３３．９７ｇ、ＰＥＯ−３０水溶液の８．４９ｇ、ＳＴＭＡＣの０．５４ｇ、ＰＥＯ−４０の０．１７ｇ、ＤＰＧＭＭＥの３．４０ｇ、水の６９．７０ｇ、ＤｏＳＨの０．３４ｇを入れ、６０℃で３０分間加温した後、ホモミキサー（日本精機製作所社製、バイオミキサー）を用いて混合した。得られた液を例１と同様に処理し、モノマー成分（ｂ−２）の乳化液を得た。モノマー成分（ｂ−２）の乳化液中の乳化粒子の平均粒子径は２１０ｎｍであり、当該乳化液中のモノマー成分濃度は２９質量％であった。
原料ポリマー（Ａ−１）の乳化液の５５．８６ｇとモノマー成分（ｂ−２）の乳化液の４．０２ｇをステンレス製反応容器に入れ、２０℃以下となるまで冷却した後、ＶＡ−０６１Ａの０．１２ｇを加えて、気相を窒素置換した。混合液を撹拌しながら６０℃で１２時間重合反応を行い、撥水撥油剤組成物（Ｃ−６）を得た。モノマー成分（ｂ−２）の乳化液とＶＡ−０６１Ａの混合物の固形分濃度は３０質量％であった。原料ポリマー（Ａ−１）の質量とモノマー成分（ｂ−２）の合計質量の比率は、９０／１０であった。モノマー成分（ｂ−２）中のモノマーの割合は、Ｃ６ＦＭＡ＝１００（質量％）であった。
撥水撥油剤組成物（Ｃ−１）の代わりに撥水撥油剤組成物（Ｃ−６）を用いる以外は、例１と同様にして試験布を得た。【００９２】
［例７］
ガラス製ビーカーに、Ｃ６ＦＭＡの２７．１７ｇ、ＢｅＡの５．０９ｇ、ＨＥＭＡの１．７０ｇ、ＰＥＯ−３０水溶液の８．４９ｇ、ＳＴＭＡＣの０．５４ｇ、ＰＥＯ−４０の０．１７ｇ、ＤＰＧＭＭＥの３．４０ｇ、水の６９．７０ｇ、ＤｏＳＨの０．３４ｇを入れ、６０℃で３０分間加温した後、ホモミキサー（日本精機製作所社製、バイオミキサー）を用いて混合した。得られた液を例１と同様に処理し、モノマー成分（ｂ−３）の乳化液を得た。モノマー成分（ｂ−３）の乳化液中のモノマー成分濃度は２９質量％であった。
モノマー成分（ｂ−２）の乳化液の代わりにモノマー成分（ｂ−３）の乳化液を用いる以外は、例６と同様にして二段重合を行い、撥水撥油剤組成物（Ｃ−７）を得た。原料ポリマー（Ａ−１）の質量とモノマー成分（ｂ−３）の合計質量の比率は、９０／１０であった。モノマー成分（ｂ−３）中の各モノマーの割合は、Ｃ６ＦＭＡ／ＢｅＡ／ＨＥＭＡ＝８０／１５／５（質量％）であった。
撥水撥油剤組成物（Ｃ−１）の代わりに撥水撥油剤組成物（Ｃ−７）を用いる以外は、例１と同様にして試験布を得た。【００９３】
［例８］
原料ポリマー（Ａ−１）、モノマー成分（ｂ−１）の乳化液、ＶＡ−０６１Ａの仕込み量を表３に示すとおりに変更した以外は、例１と同様にして撥水撥油剤組成物（Ｃ−８）を得た。
撥水撥油剤組成物（Ｃ−１）の代わりに撥水撥油剤組成物（Ｃ−８）を用いる以外は、例１と同様にして試験布を得た。【００９４】
［例９］
ガラス製ビーカーに、Ｃ６ＦＭＡの２３．８１ｇ、ＢｅＡの８．４９ｇ、ＨＥＭＡの１．７０ｇ、ＰＥＯ−３０水溶液の８．４９ｇ、ＳＴＭＡＣの０．５４ｇ、ＰＥＯ−４０の０．１７ｇ、ＤＰＧＭＭＥの３．４０ｇ、水の６９．７０ｇ、ＤｏＳＨの０．３４ｇを入れ、６０℃で３０分間加温した後、ホモミキサー（日本精機製作所社製、バイオミキサー）を用いて混合した。得られた液を例１と同様に処理し、モノマー成分（ｂ−４）の乳化液を得た。モノマー成分（ｂ−４）の乳化液中のモノマー成分濃度は２９質量％であった。
モノマー成分（ｂ−２）の乳化液の代わりにモノマー成分（ｂ−４）の乳化液を用いる以外は、例６と同様にして二段重合を行い、撥水撥油剤組成物（Ｃ−９）を得た。原料ポリマー（Ａ−１）の質量とモノマー成分（ｂ−４）の合計質量の比率は、９０／１０であった。モノマー成分（ｂ−４）中の各モノマーの割合は、Ｃ６ＦＭＡ／ＢｅＡ／ＨＥＭＡ＝７０／２５／５（質量％）であった。
撥水撥油剤組成物（Ｃ−１）の代わりに撥水撥油剤組成物（Ｃ−９）を用いる以外は、例１と同様にして試験布を得た。【００９５】
［例１０］
ガラス製ビーカーに、Ｃ６ＦＭＡの４５．７１ｇ、ＨＥＭＡの２．４１ｇ、ＰＥＯ−３０水溶液の１２．０３ｇ、ＥＰＯ−４０の０．２４ｇ、ＳＴＭＡＣの０．７６ｇ、ＤＰＧＭＭＥの４．８１ｇ、水の９８．７４ｇ、ＤｏＳＨの０．４８ｇを入れ、６０℃で３０分間加温した後、ホモミキサー（日本精機製作所社製、バイオミキサー）を用いて混合した。得られた液を例１と同様に処理し、モノマー成分（ｂ−５）の乳化液を得た。モノマー成分（ｂ−５）の乳化液中のモノマー成分濃度は２９質量％であった。
得られたモノマー成分（ｂ−５）の乳化液をステンレス製反応容器に入れ、２０℃以下となるまで冷却した後、ＶＡ−０６１Ａの４．８１ｇを加えて、気相を窒素置換した。撹拌しながら６０℃で１５時間重合反応を行い、第２ポリマー（Ｂ−５）の乳化液を得た。第２ポリマー（Ｂ−５）における各単位の割合は、Ｃ６ＦＭＡ単位／ＨＥＭＡ単位＝９５／５（質量％）であった。
原料ポリマー（Ａ−１）の乳化液と第２ポリマー（Ｂ−５）の乳化液とを、原料ポリマー（Ａ−１）と第２ポリマー（Ｂ−５）の質量比が９０／１０となるように混合して撥水撥油剤組成物（Ｃ−１０）（ブレンド品）を得た。
撥水撥油剤組成物（Ｃ−１）の代わりに撥水撥油剤組成物（Ｃ−１０）を用いる以外は、例１と同様にして試験布を得た。【００９６】
［例１１］
ガラス製ビーカーに、Ｃ６ＦＭＡの９．５３ｇ、ＢｅＡの２２．５４ｇ、ＮＭＡＭ水溶液の２．６７ｇ、ＨＥＭＡの０．４０ｇ、ＰＥＯ−３０水溶液の１０．４４ｇ、ＥＰＯ−４０の０．２１ｇ、ＳＴＭＡＣの０．６６ｇ、ＤＰＧＭＭＥの２２．９６ｇ、水の６０．８２ｇ、ＤｏＳＨの０．４２ｇを入れ、６０℃で３０分間加温した後、ホモミキサー（日本精機製作所社製、バイオミキサー）を用いて混合した。得られた液を例１と同様に処理し、原料ポリマー（Ａ−１）の形成用のモノマー成分（ａ−１）とモノマー成分（ｂ−１）の両方を含む乳化液を得た。モノマー成分（ａ−１）の合計質量とモノマー成分（ｂ−１）の合計質量の比率は、９０／１０であった。
モノマー成分（ａ−１）とモノマー成分（ｂ−１）の両方を含む乳化液をステンレス製反応容器に入れ、２０℃以下となるまで冷却した。ＶＡ−０６１Ａの１．４６ｇを加えて、気相を窒素置換した後、ＶＣＭの７．８９ｇを添加した。撹拌しながら６０℃で１５時間重合反応を行い、一括重合による撥水撥油剤組成物（Ｃ−１１）を得た。一括重合生成物における各単位の割合は、Ｃ６ＦＭＡ単位／ＢｅＡ単位／ＮＭＡＭ単位／ＨＥＭＡ単位／ＶＣＭ単位＝２２．８２／５４．００／３．３３／０．９５／１８．９０（質量％）であった。
撥水撥油剤組成物（Ｃ−１）の代わりに撥水撥油剤組成物（Ｃ−１１）を用いる以外は、例１と同様にして試験布を得た。【００９７】
［例１２］
ガラス製ビーカーにＤＰＧＭＭＥの２．６８ｇ、Ｃ６ＦＭＡの２５．４５ｇ、ＨＥＭＡの１．３４ｇ、ＤｏＳＨの０．２７ｇを加え、３５℃で３０分撹拌し、モノマー成分（ｂ−６）の液を得た。モノマー成分（ｂ−６）の液中のモノマー成分濃度は９０質量％であった。
ガラス製反応容器に原料ポリマー（Ａ−１）の乳化液の５８．５７ｇと成分（ｂ−６）の液の１．４３ｇを加え、６０℃で３０分撹拌した後、２０℃以下となるまで冷却した。Ｖ−６５の０．０４６ｇを加えて、気相を窒素置換した後、撹拌しながら６０℃で１２時間重合反応を行い、コアシェル重合による撥水撥油剤組成物（Ｃ−１２）を得た。原料ポリマー（Ａ−１）の質量とモノマー成分（ｂ−６）の合計質量の比率は、９０／１０であった。コアシェル重合による撥水撥油剤組成物のシェル部分を形成するポリマー（Ｙ−１）における各単位の割合は、Ｃ６ＦＭＡ単位／ＨＥＭＡ単位＝９５／５（質量％）であった。
撥水撥油剤組成物（Ｃ−１）の代わりに撥水撥油剤組成物（Ｃ−１２）を用いる以外は、例１と同様にして試験布を得た。【００９８】
［例１３］
原料ポリマー（Ａ−１）の代わりに原料ポリマー（Ａ−３）を用いた以外は、例４と同様にして二段重合による撥水撥油剤組成物（Ｃ−１３）を得た。
撥水撥油剤組成物（Ｃ−１）の代わりに撥水撥油剤組成物（Ｃ−１３）を用いる以外は、例１と同様にして試験布を得た。【００９９】
［基準例１］
撥水撥油剤組成物（Ｃ−１）の代わりに、原料ポリマー（Ａ−１）の乳化液を用いる以外は、例１と同様にして試験布を得た。【０１００】
［基準例２］
撥水撥油剤組成物（Ｃ−１）の代わりに、原料ポリマー（Ａ−３）の乳化液を用いる以外は、例１と同様にして試験布を得た。【０１０１】
原料ポリマー（Ａ−１）〜（Ａ−３）及びポリマー（Ｙ−１）の各単位の割合、モノマー成分（ｂ−１）〜（ｂ−５）の各モノマーの割合を表２に示す。
また例１〜１３の重合条件及び評価結果を表３に示す（ただし、例１１については、重合形態と評価のみを示す。）。例１〜１２の撥油性、撥水性及び豪雨耐久性は、基準例１の撥油性、撥水性及び豪雨耐久性の等級を基準とする「基準との等級差」により評価した。例１３の撥油性、撥水性及び豪雨耐久性は、基準例２の撥油性、撥水性及び豪雨耐久性の等級を基準とする「基準との等級差」により評価した。
表３における重合形態の欄における「単独」は単独重合、「二段」は二段重合、「ブレンド」は原料ポリマーの乳化液と原料ポリマー非存在下でのモノマー成分（ｂ）の重合により得られたポリマーの単純なブレンド、「一括」は一括重合、「コアシェル」はコアシェル重合を示す。【０１０２】
【表２】
2019172021.tif 000003
【０１０３】
【表３】
2019172021.tif 000004
【０１０４】
表３に示すように、原料ポリマーの乳化液とモノマー成分（ｂ）の乳化液とを混合してモノマー成分（ｂ）を重合して撥水撥油剤組成物を得た例１〜７では、基準例１の撥油性の等級を基準とする撥油性の等級差が＋２であり、撥油性に優れていた。また、例１〜７では、基準例１の撥水性の等級を基準とする撥水性の等級差が０であり、撥水性が維持されていた。また、例１〜７では、基準例１の豪雨耐久性の等級を基準とする豪雨耐久性の等級差が−１又は０であり、豪雨耐久性の大幅な低下はみられなかった。
一方、本発明の製造方法以外の方法で撥水撥油剤組成物を得た例８〜１２では、基準例１の豪雨耐久性の等級を基準とする豪雨耐久性の等級差が−２であり、豪雨耐久性が大幅に低下した。ブレンド、一括重合、コアシェル重合を採用した例１０〜１２では、基準例１の撥水性の等級を基準とする撥水性の等級差が−１であり、撥水性も劣っていた。
Ｒｆモノマー単位を有しない原料ポリマーを用いて撥水撥油剤組成物を得た例１３では、基準例２の撥油性及び撥水性の等級を基準とするそれらの等級差がそれぞれ−０．５、−２であり、撥油性及び撥水性がいずれも劣っていた。
このように、例１〜７において、原料ポリマーの乳化液とモノマー成分（ｂ）の乳化液とを混合し、モノマー成分（ｂ）を重合（二段重合）して得られた乳化液を含む撥水撥油剤組成物は、例１０〜１２の単純なブレンド、一括重合、コアシェル重合で得られる乳化液を含む撥水撥油剤組成物よりも、撥水性が大きく損なわれることなく優れた撥水撥油性を有している。このことから、例１〜７の撥水撥油剤組成物と例１０〜１２の撥水撥油剤組成物とでは、ポリマーの分散状態が異なっており、そのことが前記効果を奏する要因になっていると考えられる。【０１０５】
［例１４］
原料ポリマー（Ａ−１）の乳化液の代わりに原料ポリマー（Ａ−２）の乳化液を用いた以外は、例４と同様にして二段重合による撥水撥油剤組成物（Ｃ−１４）を得た。
撥水撥油剤組成物（Ｃ−１）の代わりに撥水撥油剤組成物（Ｃ−１４）を用いる以外は、例１と同様にして試験布を得た。【０１０６】
［基準例３］
撥水撥油剤組成物（Ｃ−１）の代わりに、原料ポリマー（Ａ−２）の乳化液を用いる以外は、例１と同様にして試験布を得た。【０１０７】
基準例３及び例１４の重合条件及び評価結果を表４に示す。例１４の撥油性、撥水性及び豪雨耐久性は、基準例１の撥油性、撥水性及び豪雨耐久性の等級を基準とする「基準との等級差」により評価した。【０１０８】
【表４】
2019172021.tif 000005
【０１０９】
表４に示すように、原料ポリマーの乳化液とモノマー成分（ｂ）の乳化液とを混合してモノマー成分（ｂ）を重合して撥水撥油剤組成物を得た例１４では、基準例３の撥油性の等級を基準とする撥油性の等級差が＋１であり、撥油性に優れていた。また、例１４では、基準例３の撥水性及び豪雨耐久性の等級を基準とするそれらの等級差がいずれも０であり、撥水性及び豪雨耐久性が維持されていた。
なお、２０１８年０３月０８日に出願された日本特許出願２０１８−０４２３２２号の明細書、特許請求の範囲および要約書の全内容をここに引用し、本発明の明細書の開示として、取り入れるものである。
【国際調査報告】
2019172021.tif 000006
2019172021.tif 000007
2019172021.tif 000008